(57)【要約】【課題】シリコンを用いた光導波路において、伝搬損失が少ない状態で、２光子吸収により生成される電子−正孔を効率的に消滅できるようにする。【解決手段】基板１０１の上に、酸化シリコンよりなる下部クラッド層１０２が配置され、下部クラッド層１０２の上に基板１０１の平面に平行な面が（１１１）面とされた単結晶シリコンよりなるシリコンコア１０３が形成され、シリコンコア１０３の層厚方向中央部において、基板１０１の平面に平行とされた（１１１）面に形成された複数の転位ループ１０４が形成されている。【選択図】  図１
2008209450.tif 000002
【特許請求の範囲】
【請求項１】
基板の上に形成された単結晶シリコンからなるコアと、
前記コアの層厚方向中央部において、前記基板の平面に平行とされた（１１１）面に形成されたループ型結晶欠陥と
を少なくとも備えることを特徴とするシリコン光導波路。
【請求項２】
基板の上に単結晶シリコンからなり（１１１）面が前記基板の平面に平行とされたコアが形成された状態とするコア形成工程と、
所定の元素をイオン注入することで結晶欠陥を導入した後で加熱することで、前記コアの層厚方向中央部において、前記基板の平面に平行とされた（１１１）面にループ型結晶欠陥が形成された状態とする結晶欠陥形成工程と
を少なくとも備え、
前記元素は、希ガス元素及びシリコン中でｎ型あるいはｐ型の不純物とならない元素の中から選択されたものである
ことを特徴とするシリコン光導波路の製造方法。
【請求項３】
請求項２記載のシリコン光導波路の製造方法において、
前記コア形成工程は、
前記基板の上に（１１１）面が前記基板の平面に平行な単結晶シリコンからなるシリコン層が形成された状態とする第１工程と、
前記シリコン層を加工して前記コアとする第２工程とを含み、
前記結晶欠陥形成工程では、
前記シリコン層に前記元素をイオン注入して前記シリコン層の層厚方向中央部に結晶欠陥を導入し、この後、前記シリコン層を加熱することで前記シリコン層の層厚方向中央部において、前記基板の平面に平行とされた（１１１）面にループ型結晶欠陥が形成された状態とし、
前記ループ型結晶欠陥が形成された前記シリコン層を前記第２工程により前記コアとすることで、前記コアの層厚方向中央部において、前記基板の平面に平行とされた（１１１）面にループ型結晶欠陥が形成された状態とする
ことを特徴とするシリコン光導波路の製造方法。
【請求項４】
請求項２記載のシリコン光導波路の製造方法において、
前記コア形成工程は、
前記基板の上に（１１１）面が前記基板の平面に平行な単結晶シリコンからなるシリコン層が形成された状態とする第１工程と、
前記シリコン層を加工して前記コアとする第２工程とを含み、
前記結晶欠陥形成工程では、
前記コアに前記元素をイオン注入して前記コアの層厚方向中央部に結晶欠陥を導入し、この後、前記コアを加熱することで前記コアの層厚方向中央部において、前記基板の平面に平行とされた（１１１）面にループ型結晶欠陥が形成された状態とする
ことを特徴とするシリコン光導波路の製造方法。
【請求項５】
請求項２〜４のいずれか１項に記載のシリコン光導波路の製造方法において、
前記結晶欠陥形成工程における加熱は、６００〜１０００℃の範囲で行う
ことを特徴とするシリコン光導波路の製造方法。
【発明の詳細な説明】
【技術分野】
【０００１】
本発明は、シリコンをコアとして用いるシリコン光導波路及びその製造方法に関するものである。
【背景技術】
【０００２】
シリコンをコア（シリコンコア）に用いた光導波路は、一般にシリコン酸化膜をクラッド層に用いており、シリコンコアとクラッドとの比屈折率差は約０．４と石英系導波路に比べ数１０倍大きく、屈折率差による閉じ込め効果が非常に大きくなっている。光通信用の波長１．５５μｍ付近の光に対し、単一モード条件を満たす上記シリコンコアの寸法は、０．３μｍ角程度となり、石英系導波路の数１００分の１の断面積となる。また、この高屈折率差のため、シリコンコアよりなる導波路は、数μｍの微小な曲げ半径が可能であり、微小な光集積回路を形成することができる。また、シリコンは電子デバイスの製造に利用される半導体材料であり、光導波路と電子デバイスを組み合わせたオプトエレクトロニクスデバイスの開発も検討されている。
【０００３】
上記のようなシリコン光導波路を光通信システムの一部として使用するためには、光ファイバーと低損失で結合する必要がある。しかしながら、光ファイバーとの断面積の差が大きいため、通常は２０ｄＢ以上の大きな損失が発生してしまうという問題がある。この問題を解決するため、シリコン光導波路の入出力部にスポットサイズ変換部を設ける方法が開発されている（特許文献１及び非特許文献１参照）。スポットサイズ変換部付きシリコン光導波路を用いると、シリコン光導波路中で１００ＭＷ／ｃｍ2程度のパワー密度が容易に得られるため、光非線形効果を効率的に発現できることになり、四波混合現象を利用した波長変換器への応用等が提案されている（非特許文献２参照）。
【０００４】
ところで、前記のような高パワー密度の光がシリコン光導波路中を伝搬する際には、２光子吸収と呼ばれる現象の発生確率が増大し、シリコン光導波路中に多数の電子−正孔対が発生する。これらの電子−正孔対は、寿命の長い自由キャリアとなってさらに伝搬中の光を長時間にわたって吸収することになる（自由キャリア吸収）。この自由キャリアによる光吸収を低減させるためには、２光子吸収によって生じた電子−正孔対を再結合などにより速やかに消滅させる必要がある。この電子−正孔対は、転位ループなどの再結合効率の高いループ型格子欠陥を導波路のコア内に導入することにより速やかに消滅させることができる（非特許文献３参照）。
【０００５】
【特許文献１】特開２００４−１３３４４６号公報
【非特許文献１】山田  浩治他、「シリコン細線導波路システム−基本特性と機能デバイスへの応用−」、電子情報通信学会論文誌  Ｃ、Ｖｏｌ．Ｊ８８−Ｃ、Ｎｏ．６、ｐｐ．３７４−３８７、２００５。
【非特許文献２】H.Fukuda, et al.,"Four-wave mixing in silicon wire waveguides", OPTICS EXPRESS, Vol.13, No.12, pp.4629-4637, 2005.
【非特許文献３】T.Tanabe, et al.,"Fast All-Optical Pulse Train Modulation by Silicon Photonic Crystal Nanocavities", Proceedings of the 19th IEEE/LEOS Annual Meeting, ML3, pp.122-123, 2006.
【非特許文献４】Yurii A.Vlason, Sharee J.McNab, "Losses in single-mode silicon-on-insulator strip waveguides and bends", OPTICS EXPRESS, Vol.12, No.8, pp.1622-1631, 2004.
【非特許文献５】M.Takahashi, et al., "Sourse/Drain Ion Implantation into Ultra-Thin-Single-Crystalline-Silicon-Layer of Separation by IMplanted OXygen (SIMOX) Wafers", Jpn. J. Apple. Phys., Vol.35, Part 1, No.10, pp5237-5241, 1996.
【発明の開示】
【発明が解決しようとする課題】
【０００６】
しかしながら、格子欠陥（転位）を導入した導波路においては、伝搬損失が増大してしまうという問題があった（非特許文献３参照）。このように伝搬損失が増大すると、効率的な非線形現象の発生に必須な長距離伝搬が不可能となり、上述の非線形効果の実用的な応用が困難となってしまう。
【０００７】
本発明は、以上のような問題点を解消するためになされたものであり、シリコンを用いた光導波路において、伝搬損失が少ない状態で、２光子吸収により生成される電子−正孔を効率的に消滅できるようにすることを目的とする。
【課題を解決するための手段】
【０００８】
本発明に係るシリコン光導波路は、基板の上に形成された単結晶シリコンからなるコアと、コアの層厚方向中央部において、基板の平面に平行とされた（１１１）面に形成されたループ型結晶欠陥とを備えるようにしたものである。従って、電界が基板の平面に平行とされた偏波（ＴＥ偏光）を、シリコン光導波路に導波させると、これが、ループ型結晶欠陥の存在する（１１１）面と平行な関係となる。
【０００９】
また、本発明に係るシリコン光導波路の製造方法は、基板の上に単結晶シリコンからなり（１１１）面が基板の平面に平行とされたコアが形成された状態とするコア形成工程と、所定の元素をイオン注入することで結晶欠陥を導入した後で加熱することで、コアの層厚方向中央部において、基板の平面に平行とされた（１１１）面にループ型結晶欠陥が形成された状態とする結晶欠陥形成工程とを少なくとも備え、元素は、希ガス元素及びシリコン中でｎ型あるいはｐ型の不純物とならない元素の中から選択されたものを用いるようにしたものである。
【００１０】
上記シリコン光導波路の製造方法において、コア形成工程は、基板の上に（１１１）面が基板の平面に平行な単結晶シリコンからなるシリコン層が形成された状態とする第１工程と、シリコン層を加工してコアとする第２工程とを含み、結晶欠陥形成工程では、シリコン層に元素をイオン注入してシリコン層の層厚方向中央部に結晶欠陥を導入し、この後、シリコン層を加熱することでシリコン層の層厚方向中央部において、基板の平面に平行とされた（１１１）面にループ型結晶欠陥が形成された状態とし、ループ型結晶欠陥が形成されたシリコン層を第２工程によりコアとすることで、コアの層厚方向中央部において、基板の平面に平行とされた（１１１）面にループ型結晶欠陥が形成された状態とすればよい。
【００１１】
また、上記シリコン光導波路の製造方法において、コア形成工程は、基板の上に（１１１）面が基板の平面に平行な単結晶シリコンからなるシリコン層が形成された状態とする第１工程と、シリコン層を加工してコアとする第２工程とを含み、結晶欠陥形成工程では、コアに元素をイオン注入してコアの層厚方向中央部に結晶欠陥を導入し、この後、コアを加熱することでコアの層厚方向中央部において、基板の平面に平行とされた（１１１）面にループ型結晶欠陥が形成された状態とすればよい。
【００１２】
なお、結晶欠陥形成工程における加熱は、６００〜１０００℃の範囲で行うようにすればよい。
【発明の効果】
【００１３】
以上説明したように、本発明によれば、基板の上に形成された単結晶シリコンからなるコアの層厚方向中央部において、基板の平面に平行とされた（１１１）面に形成されたループ型結晶欠陥とを備えるようにしので、ＴＥ偏光を、シリコン光導波路に導波させると、これが、ループ型結晶欠陥の存在する（１１１）面と平行な関係となり、伝搬損失が少ない状態で、２光子吸収により生成される電子−正孔を効率的に消滅できるようになるという優れた効果が得られる。
【発明を実施するための最良の形態】
【００１４】
以下、本発明の実施の形態について図を参照して説明する。図１は、本発明の実施の形態におけるシリコン光導波路の構成例を模式的に示す断面図である。本実施の形態のシリコン光導波路は、例えば単結晶シリコンからなる基板１０１の上に、酸化シリコンよりなる下部クラッド層１０２を備え、下部クラッド層１０２の上に基板１０１の平面に平行な面が（１１１）面とされた単結晶シリコンよりなるシリコンコア１０３が形成され、シリコンコア１０３を覆うように上部クラッド層１０５を備えている。図１では、シリコンコア１０３よりなる導波路の導波方向に垂直な断面を示している。
【００１５】
また、このシリコン光導波路は、図中ＡＡ’線を通るシリコンコア１０３の層厚方向中央部に配置される（１１１）面に平行な面に、複数の転位ループ（転位ループ型結晶欠陥）１０４を備えている。言い換えると、シリコンコア１０３の層厚方向中央部において、基板１０１の平面に平行とされた（１１１）面に形成された複数の転位ループ１０４を備えている。この場合、シリコンコア１０３の主表面が基板１０１の平面に平行とされているので、シリコンコア１０３の主表面が（１１１）面であり、複数の転位ループ１０４は、シリコンコア１０３の主表面に平行でシリコンコア１０３の厚さ方向中央部に配置される領域に、挿入されていることになる。
【００１６】
このように、本実施の形態では、（１１１）面が基板１０１の平面に平行とされたシリコンコア１０３の層厚方向中央部の（１１１）面に、転位ループ１０４を備えるようにした。従って、電界が基板１０１の平面に平行とされた偏波（ＴＥ偏光）を、シリコンコア１０３よりなる光導波路に導波させると、導波する信号光のＴＥ偏光と転位ループ１０４が存在する（１１１）面とが、平行な関係となる。この結果、シリコン光導波路を導波するＴＥ偏光の転位ループ１０４による散乱の影響が抑制され、伝搬損失が抑制できるようになる。
【００１７】
次に、本実施の形態におけるシリコン光導波路の製造方法について説明する。まず、図２（ａ）に示すように、基板１０１の上に下部クラッド層１０２が形成され、下部クラッド層１０２の上に、主表面の面方位が（１１１）面とされた単結晶シリコン層２０３が形成された状態とする。例えば、基板１０１の上に公知のＣＶＤ法により、酸化シリコンよりなる下部クラッド層１０２が形成された状態とすればよい。また、単結晶シリコンよりなる基板１０１の表面を熱酸化することで、下部クラッド層１０２が形成された状態としてもよい。また、基板１０１の上に公知のＣＶＤ法により窒化シリコンよりなる下部クラッド層１０２が形成された状態としててもよい。
【００１８】
上述したようにして下部クラッド層１０２が形成された後、この上に、厚さ（膜厚）２００ｎｍの単結晶シリコン層２０３が、下部クラッド層１０２の上に形成された状態とする。単結晶シリコン層２０３の主表面は、基板１０１の主面と平行に形成されており、従って、単結晶シリコン層２０３の（１１１）面は、基板１０１の主表面と平行な関係となっている。なお、ＳＯＩ（Silicon on Insulator）基板を用い、埋め込み絶縁層を下部クラッド層１０２とし、ＳＯＩ層を単結晶シリコン層２０３としてもよい。
【００１９】
次に、単結晶シリコン層２０３にＡｒイオンをイオン注入し、図２（ｂ）に示すように、単結晶シリコン層２０３の層厚方向の中央部に、欠陥形成領域２０４が形成された状態とする。例えば、１３０ｋｅＶのＡｒイオンを２×１０14ｃｍ-2の密度で単結晶シリコン層２０３の表面に照射すればよい。
【００２０】
次に、例えば９００℃１５分の加熱処理により、図２（ｃ）に示すように、単結晶シリコン層２０３の層厚方向の中央部に、複数の転位ループ１０４が形成された状態とする。前述したように欠陥形成領域２０４が形成された単結晶シリコン層２０３を加熱することで、欠陥形成領域２０４は、単結晶シリコン層２０３の表面側及び基板１０１の側の両方から結晶性が回復して再結晶化する。この両方からの再結晶化による２つの結晶面（再結晶化面）は、単結晶シリコン層２０３の層厚方向の中央部で近接することになる。２つの再結晶化面が近接した領域では、結晶面が一致しない部分が生じて転位ループ１０４が形成される。
【００２１】
以上のようにして、単結晶シリコン層２０３の層厚方向中央部に転位ループ１０４が形成された後、単結晶シリコン層２０３を公知のリソグラフィー技術とエッチング技術とにより加工することで、図２（ｄ）に示すように、下部クラッド層１０２の上に、シリコンコア１０３が形成された状態とする。なお、シリコンコア１０３を形成した後に、前述したＡｒイオンの注入と加熱処理とを行うようにしてもよい。
【００２２】
この後、図２（ｅ）に示すように、シリコンコア１０３を覆うように上部クラッド層１０５が形成された状態とすれば、本実施の形態におけるシリコン光導波路が得られる。上部クラッド層１０５は、下部クラッド層１０２と同様に、酸化シリコンを堆積することで形成してもよい。また、シリコンとは屈折率の異なる有機材料から上部クラッド層１０５が形成されていてもよい。
【００２３】
次に、シリコンコアの中央部に設けられた転位ループ型結晶欠陥（転位ループ）及びシリコン光導波路を導波する光の散乱について、より詳細に説明する。はじめに、転位ループについて説明する。非特許文献３で紹介されているシリコン導波路と同じ手法で格子欠陥（転位）を導入した結晶シリコンコア部の断面透過型電子顕微鏡写真を図３に示す。図３において、（ａ）は、上下を酸化シリコン（ＳｉＯ2）からなるクラッド層で挾まれた単結晶シリコンからなるコア（シリコンコア）の、導波方向の断面を示している。また、図３（ｂ）及び図３（ｃ）は、図３（ａ）の一部を拡大して示している。
【００２４】
図３（ａ）の写真に示すシリコンコアは、層厚２００ｎｍである。また、このシリコンコアの（１００）面は、シリコンコアが形成されている下部クラッド層の平面に平行に形成である。このシリコンコアの層厚方向のほぼ中央部に、複数の転位ループが形成されている。この中で、図３（ｂ）は、転位ループをループの断面方向からみた状態に等しく、ループの面がシリコンの（１１１）面となっていることがわかる。また、図３（ｃ）からもわかるように、格子欠陥が、キャリア再結合効率の良い転位ループとなっている。これらの転位ループは、シリコンコアに１３０ｋｅＶのアルゴンイオンを２×１０14ｃｍ-2の密度で照射し、さらに９００℃で１５分間の熱処理をすることで形成されたものである。
【００２５】
上述したように、転位ループは、ループの面がシリコンの（１１１）面となるように存在しているが、これはシリコンの（１１１）面が他の面に比べて格子欠陥の移動に必要なエネルギーが低いためである。このように、（１１１）面内の転位ループが、シリコン中の転位ループの一般的な存在形態といえる。
【００２６】
ここで、通常、シリコン光導波路には（１００）面、またはこれに等価な面が主表面に一致するシリコンコアがよく用いられるが、これはシリコン（１００）面基板が、電子デバイスなどで広く用いられているからである。また、極微小なシリコン細線よりなるシリコン導波路の場合、伝搬光の偏波としては、μｍ半径で導波方向を変えることが可能なＴＥ波、すなわち電界が基板平面に平行である偏波が利用されることが多い（非特許文献４参照）。この電界成分は、主表面を（１００）面としたシリコンコアよりなる平面光導波路の場合、（１００）面内に存在することになる。従って伝搬光の電界は、転位ループが存在する（１１１）面とは常に５４．７４°の角度を有している。このため、伝搬光の電界は、転位ループを通過することになり、このような状態では、伝搬光は転位ループによる散乱を受けやすく、伝搬損失は著しく増大する。
【００２７】
この問題を解決するためには、基板に平行な主表面の面方位が（１１１）面とされたシリコンコアより光導波路を作製し、伝搬光の電界が転位ループと平行になるようにすれば良い。このようにすることで、転位ループによる散乱の影響は大幅に低減され、伝搬損失の悪化を抑制することができる。なお、物理的には（１１１）面に等価ではあるが、コアの主表面（基板平面）には平行でない面が３面存在し、これらに転位ループが存在する可能性もある。この場合においても、コアの主表面に平行な（１１１）面にある転位ループによる散乱の影響は除去される。これは、少なくとも全体の１／４の転位ループの影響は除去されることになる。例えば、非特許文献３にある１６ｄＢ／ｃｍの損失は１２ｄＢ／ｃｍまで低減させることができる。
【００２８】
また、前述したように、イオン注入と加熱とにより、転位ループをコアの主表面に平行な（１１１）面にのみ選択的に形成させ、転位ループによる散乱を大幅に低減させることも可能である。以下に、転位ループの形成について、より詳細に説明する。
【００２９】
まず、結晶欠陥の導入法としては、アルゴン及びクリプトンなどの希ガスイオンをイオン注入し、シリコンコアの中に、格子間原子，空孔，及びこれらが複数個集合した欠陥を含む点欠陥が形成された状態とする。例えば、アルゴンイオンを注入エネルギー１３０ｋｅＶ、注入量２×１０14ｃｍ-2でシリコン層中にイオン注入すればよい。
【００３０】
上述した条件で、ＳＯＩ基板の埋め込み酸化膜（埋め込み絶縁層）上のシリコン層（層厚０．２μｍ）にアルゴンイオンを注入したときの格子間原子と空孔（空格子点）の深さ（層厚）方向濃度分布を図４に示す。図４は、高エネルギーイオンが固体中に入射したときの固体構成元素との相互作用をモンテカルロシミュレータ（ＳＲＩＭ）によりシミュレーションした結果である。注入されたアルゴン原子と入射アルゴンイオンが、格子位置にあるシリコン原子をノックオンしてできる空孔及び格子間原子の層厚方向の濃度分布を示している。なお、図４において、「Ａｒ」を付している線は、注入されたＡｒイオンの濃度分布である。
【００３１】
図４に示すように、イオン注入直後の状態における空孔及び格子間原子からなる１次欠陥の密度は、緩やかではあるがシリコンコアの層厚方向の中央部で最も高く、この状態の１次欠陥の密度は２×１０22ｃｍ-3を越えている。
【００３２】
高エネルギーヘリウムイオンを用いたラザフォード後方散乱分光法による結晶損傷量の測定結果から、空孔あるいは格子間原子の密度がシリコン単結晶の原子密度の半分程度（２×１０22ｃｍ-3）で非晶質化するとみなせる（非特許文献３参照）。従って、図４の結果より、Ａｒイオンを注入したシリコン層の層厚方向中央部１００ｎｍ程度は、非晶質化されていることになる。この非晶質化されている領域の両端（表面側と埋め込み酸化膜側）には、単結晶領域が残されており、このような状態で結晶性回復のための熱処理を行うと、両端の単結晶領域を種結晶として固相エピタキシャル回復により両端から中央部へと再結晶化が進行する。両端から層厚方向中央部へと進んだ再結晶化面は、近接することになるが、ここでは結晶面が一致しない領域が生じて転位ループが形成されることになる。
【００３３】
ところで、上述した固相エピタキシャル成長は、層厚方向の表面側及び裏面側の両端から均一に、基板平面に対して平行に進行していくので、基板に平行でない面への転位ループ集積は起こりにくい。このため、前述したイオン注入と加熱処理とにより、シリコンコアの層厚方向の中央部に、基板平行な転位ループのみを選択的に形成することができる。
【００３４】
次に、上述した転位ループ形成のための加熱温度の条件について説明する。まず固相エピタキシャル成長では、結晶シリコン中で格子欠陥や原子が移動可能となる６００℃以上に加熱する必要がある。また、上述した（１００）基板における実験結果から、９００℃において既に１５分の短時間で転位ループが形成されていることが判明しているが、これが１０００℃を超えると格子欠陥の移動が激しくなり、転位ループの形成が秒単位で進行すると推測され、この結果として非常に大きな転位ループの形成を通じて、格子欠陥が消失してしまう可能性がある。このため、１０００℃以上では、所望の特性の転位ループを制御性良く形成することが困難になると推測される。
【００３５】
以上説明したように、主表面の面方位を（１１１）面としたシリコンコア（シリコン層）に、アルゴンなどの希ガスのイオンを注入して層厚方向中央部に１次欠陥の密度の高い領域を形成し、この後、６００〜１０００℃の範囲で加熱することで、シリコンコアの層厚方向中央部に複数の転位ループを形成することができる。なお、アルゴンなどの希ガスのイオンに限らず、シリコン，ゲルマニウムなどのシリコン中でｎ型あるいはｐ型などの導電型を発現させる不純物とならない元素をイオン注入してもよい。
【００３６】
このようにして転位ループを備えたシリコンコアよりなる光導波路でも、非特許文献３の技術と同様に、２光子吸収によるキャリアが生じやすい導波路中央に転位ループが存在しているため、非特許文献３の技術と同程度の１５０ｐｓ程度のキャリア寿命を達成できると推測される。また、シリコンコアが配置された基板平面に平行な（１１１）面に転位ループが形成されているようにしたので、導波する信号光の転位ループによる散乱の影響がほとんどなくなるため、伝搬損失は非特許文献３の技術における無欠陥導波路とほぼ同等の２ｄＢ／ｃｍ程度を維持できると推測される。
【００３７】
なお、本発明では、シリコンコア中の基板平面に平行な（１１１）面に転位ループが形成されていればよいため、シリコンコアの断面形状は、矩形に限るものではないことはいうまでもない。また、シリコンコアを用いた導波路であればよく、例えば、リブ型の導波路であってもよく、チャネル導波路にも適用可能である。また、上部クラッド層１０５はなくてもよい。
【００３８】
ところで、シリコンコア中の基板平面に垂直な（１１１）面に転位ループが形成されているようにしてもよい。この場合は、電界が基板平面に垂直な状態、すなわちＴＭ偏光を導波させれば、導波する光の電界と転位ループ１０４が存在する（１１１）面とが、平行な関係となる。例えば、断面視矩形のシリコンコアの側面が（１１１）面となっていればよい。ただし、前述したように、基板平面に平行な（１１１）面を備えるシリコンコアとすれば、シリコンコア（導波路）を基板上の２次元平面内でどの方向に延在させても、シリコンコアの（１１１）面が基板平面と平行な状態が維持されるようになり、より好ましい。
【図面の簡単な説明】
【００３９】
【図１】本発明の実施の形態におけるシリコン光導波路の構成例を模式的に示す断面図である。
【図２】本実施の形態におけるシリコン光導波路の製造方法を説明するための工程図である。
【図３】シリコンコア内に形成された転位ループの状態を示す透過型電子顕微鏡写真である。
【図４】イオン注入による結晶損傷量の状態を説明するための説明図である。
【符号の説明】
【００４０】
１０１…基板、１０２…下部クラッド層、１０３…シリコンコア、１０４…転位ループ、１０５…上部クラッド層、２０３…単結晶シリコン層、２０４…欠陥形成領域。
【図１】
2008209450.tif 000003
【図２】
2008209450.tif 000004
【図４】
2008209450.tif 000005
【図３】
2008209450.tif 000006